(57)【特許請求の範囲】
【請求項１】
像のトナー領域をトナーによって印刷することと、
像の箔領域を、トナーの溶解温度よりも低い溶解温度を有している、印刷箔上の箔を貼り付ける箔接着剤によって印刷することと、
印刷箔を像に押圧し、かつ印刷箔を箔接着剤の溶解温度より高くかつトナーの溶解温度よりも低い温度に加熱することとを含む、
画像を製造する方法。
【請求項２】
トナーがエチレンメタクリル酸共重合体およびエチレンメタクリル酸共重合体のイオノマーからなる物質のグループから選択される物質を含む請求項１による方法。
【請求項３】
トナーがエチレンメタクリル酸共重合体を含む請求項２による方法。
【請求項４】
トナーがエチレンメタクリル酸共重合体のイオノマーを含む請求項２による方法。
【請求項５】
接着剤がエチレンアクリルエステル無水マレイン酸三量体; 低分子量エチレンアクリル酸共重合体；低分子量エチレンアクリル酸共重合体のイオノマー；およびエチレンアクリル酸共重合体のエステルからなる物質のグループから選ばれる物質を含む請求項１乃至４のいずれかによる方法。
【請求項６】
接着剤がエチレンアクリルエステル無水マレイン酸三量体を含む請求項５による方法。
【請求項７】
接着剤が低分子量エチレンアクリル酸共重合体を含む請求項５による方法。
【請求項８】
接着剤が低分子量エチレンアクリル酸共重合体のイオノマーを含む請求項５による方法。
【請求項９】
接着剤がエチレンアクリル酸共重合体のエステルを含む請求項５による方法。
【請求項１０】
溶解された箔接着剤に貼り付くがトナーには貼り付かない物質の層によって印刷箔の箔側を覆うことをさらに含有する、請求項１に記載の方法。
【請求項１１】
トナーに貼り付かない物質の層がメタクリル共重合体樹脂；ポリエステル；ポリ塩化ビニール;およびポリカーボネートからなる物質のグループから選択された物質を含む請求項１０による方法。
【請求項１２】
貼り付かない層がメタクリル共重合体樹脂を含む請求項１１による方法。
【請求項１３】
貼り付かない層がポリエステルを含む請求項１１による方法。
【請求項１４】
貼り付かない層がポリ塩化ビニールを含む請求項１１による方法。
【請求項１５】
貼り付かない層がポリカーボネートを含む請求項１１による方法。
【請求項１６】
トナーがエチレンメタクリル酸共重合体およびエチレンメタクリル酸共重合体のイオノマー；低分子量エチレンアクリル酸共重合体および低分子量エチレンアクリル酸共重合体のイオノマー；エチレンメタクリル酸のエステル；およびエチレンアクリル酸のエステルからなる物質のグループから選ばれる物質を含む請求項１０乃至１５のいずれかによる方法。
【請求項１７】
トナーがエチレンメタクリル酸共重合体を含む請求項１６による方法。
【請求項１８】
トナーがエチレンメタクリル酸共重合体のイオノマーを含む請求項１６による方法。
【請求項１９】
トナーが低分子量エチレンアクリル酸共重合体を含む請求項１６による方法。
【請求項２０】
トナーが低分子量エチレンアクリル酸共重合体のイオノマーを含む請求項１６による方法。
【請求項２１】
トナーがエチレンメタクリル酸のエステルを含む請求項１６による方法。
【請求項２２】
トナーがエチレンアクリル酸のエステルを含む請求項１６による方法。
【請求項２３】
接着剤がスチレンアクリル酸共重合体；ポリアミド；およびエチレンアクリルエステル無水マレイン酸三量体からなる物質のグループから選ばれる物質を含む請求項１０乃至２２のいずれかによる方法。
【請求項２４】
接着剤がスチレンアクリル酸共重合体を含む請求項２３による方法。
【請求項２５】
接着剤がポリアミドを含む請求項２３による方法。
【請求項２６】
接着剤がエチレンアクリルエステル無水マレイン酸三量体を含む請求項２３による方法。
【請求項２７】
基体と、
基体に接着された箔の層と、
溶解された箔接着剤に貼り付くがトナーに貼り付かない物質から形成された箔を覆う層とを含み、前記物質がメタクリル共重合体樹脂、ポリエステル、ポリカーボネートおよびポリ塩化ビニールからなる物質のグループから選ばれる、
請求項１０による方法において使用するための印刷箔。
【請求項２８】
箔を覆う層がメタクリル共重合体樹脂を含む請求項２７による印刷箔。
【請求項２９】
箔を覆う層がポリエステルを含む請求項２７による印刷箔。
【請求項３０】
箔を覆う層がポリカーボネートを含む請求項２７による印刷箔。
【請求項３１】
箔を覆う層がポリ塩化ビニールを含む請求項２７による印刷箔。
【請求項３２】
箔領域が、トナー領域と完全に異なり、トナー領域と重なり合わない、請求項１による方法。
【発明の詳細な説明】
【０００１】
発明の分野
発明は箔印刷に係り、特に箔から箔色を転写して、像の部分に色を接着することに関係する。
【０００２】
発明の背景
箔印刷において、以下“箔裏刷”と呼ばれる裏刷に接着された色付けされた箔は、像または像のパーツを基体に形成するために箔裏刷から基体に転写される。以後、色付けされた箔とその箔裏刷は“印刷箔”とよばれる。紙への箔印刷において、一般的に、紙は通常の印刷プレスおよび通常の印刷用インクを使用して所望の像で印刷される。像はつぎに、以後“箔接着剤”と呼ばれる接着剤で、箔を転写するために必要とされる像のそれらの領域に印刷される。箔接着剤は通常ゼログラフィのプロセスで“印刷された”乾いたトナーであり、トナーが溶解して紙に接着される。それから所望の色の箔を有する印刷箔が紙に押圧されかつ加熱される。加熱は印刷されたトナーが溶解して、粘着性になることを引き起こす。他方、印刷用インクは熱と圧力により実質的に影響を受けない。箔は印刷されたインクではなく、粘着性トナーに貼り付く。印刷箔が取り除かれるとき、箔は箔裏刷から取り外し、箔印刷することを所望される像の領域を覆うように箔接着剤に接着する。箔は一般に金属であり、例えば、クジャクの像の羽に金および紫色の金属色の詳細を印刷するか名刺に名前を金色に塗るような特別な印刷効果のためにしばしば使用される。
【０００３】
像を印刷箔するとき、像の所望の領域だけへの箔の転写は、箔を支持した印刷箔が像へ押圧されかつ加熱されるとき箔印刷されるべきでない像の領域が箔に貼り付かないことを必要とする。多くの印刷プロセスでは、像は紙上で適切な色のトナーを堆積し、紙上でトナーを溶解することによって紙に印刷される。像を印刷するために使用されるトナーには、通常の箔印刷のプロセスで箔接着剤として使用されるトナーが印刷された像に接着されるという方法と同様に紙に溶解される。印刷箔がトナーで印刷される像に押圧されて加熱されるならば、トナーは溶け、そして箔は印刷箔と接触する像のすべての印刷された領域に接着する。したがって、像がトナーで印刷されるとき、通常の箔印刷プロセスを使用して像のパーツだけに箔印刷することは実用的でない。確かに、例えば上で注目したクジャクの像の羽の細部などのような、そのような像の詳しい細部だけを箔印刷することは実用的でない。
【０００４】
発明の概要
本発明のある好ましい実施例の態様は、トナーで印刷される像の選択された領域を箔印刷するための方法を提供することに関する。
【０００５】
本発明のある好ましい実施例の態様は、像を印刷するために使用されるトナーの溶解温度よりも低い溶解温度を有する像を箔印刷するための箔接着剤を供給することに関する。
【０００６】
トナーで印刷される像を箔印刷するために、箔接着剤が箔を適用することを所望される像のそれらの領域に印刷される。印刷箔は像に押圧されかつ箔接着剤の溶解温度以上でトナーの溶解温度以下の温度に加熱される。箔接着剤は粘着性になり箔に貼り付く。トナーは粘着性にならず、印刷箔が加熱される温度がトナーの溶解温度以下であるので箔に貼り付かない。冷却の後に印刷箔が像から取り除かれるとき、箔は箔接着剤で印刷された像のそれらの領域のみに残される。
【０００７】
本発明のある好ましい実施例の態様は、印刷箔が像に押圧れかつ加熱されるとき、トナーへの箔の付着を阻止するが箔接着剤へは阻止しない保護的な“非貼付”層で覆われるその箔を有する印刷箔を提供することに関連する。
【０００８】
本発明の好ましい実施例では、箔接着剤は像に印刷するために使用されるトナーより高い溶解温度を有する。印刷箔が像に押圧されかつ接着剤の溶解温度以上の温度に加熱されるとき、その箔は接着剤に貼り付くがトナーに貼り付かない。印刷箔の加熱中、箔からの熱はトナーを柔らかくする。望ましくは、トナーは接着剤の溶解温度で高い粘性であり、その結果トナーは箔印刷のプロセスの間に流動しない。
【０００９】
したがって、本発明の好ましい実施例によると、トナーで像の少なくとも１つの領域を印刷し、印刷箔の上の箔を貼り付ける箔接着剤で箔印刷されるべき像の領域を印刷し、接着剤はトナーの溶解温度よりも低い溶解温度を有し、印刷箔を像に押圧し、かつ印刷箔を箔接着剤の溶解温度より高くかつトナーの溶解温度よりも低い温度に加熱することを含み、箔印刷される領域を有する印刷された像を製造する方法が提供される。
【００１０】
好ましくは、トナーはエチレンメタクリル酸共重合体およびエチレンメタクリル酸共重合体のイオノマーからなる物質のグループからの物質を含む。本発明のある好ましい実施例では、トナーはエチレンメタクリル酸共重合体を含む。本発明のある好ましい実施例では、トナーはエチレンメタクリル酸共重合体のイオノマーを含む。
【００１１】
代わりにまたはさらに、接着剤はエチレンアクリルエステル無水マレイン酸三量体; 低分子量エチレンアクリル酸共重合体；低分子量エチレンアクリル酸共重合体のイオノマー；およびエチレンアクリル酸共重合体のエステルからなる物質のグループから選ばれる物質を含む。
【００１２】
本発明のある好ましい実施例では、接着剤はエチレンアクリルエステル無水マレイン酸酸三量体を含む。本発明のある好ましい実施例では、接着剤は低分子量エチレンアクリル酸共重合体を含む。本発明のある好ましい実施例では、接着剤は低分子量エチレンアクリル酸共重合体のを含む。本発明のある好ましい実施例では、接着剤はエチレンアクリル酸共重合体のエステルを含む。
【００１３】
本発明の好ましい実施例にしたがって、像の少なくとも１つの領域にトナーを印刷し、箔印刷される像の領域を箔接着剤で印刷し、溶解された箔接着剤に貼り付くがトナーには貼り付かない物質の層で印刷箔の箔側を覆い、印刷箔を像に押圧して、箔接着剤の取り付け温度よりも高い温度に印刷箔を加熱することを含む、箔印刷される領域を有する印刷された像を製造する方法が提供される。
【００１４】
望ましくは、トナーに貼り付かない物質の層はメタクリル共重合体樹脂；ポリエステル；ポリ塩化ビニール;およびポリカーボネートからなる物質のグループから選択された物質を含む。
【００１５】
本発明のある好ましい実施例では、非貼付層はメタクリル共重合体樹脂を含む。本発明のある好ましい実施例では、、非貼付層はポリエステルを含む。本発明のある好ましい実施例では、非貼付層はポリ塩化ビニールを含む。本発明のある好ましい実施例では、非貼付層はポリカーボネートを含む。
【００１６】
さらにまたは代わりに、トナーはエチレンメタクリル酸共重合体およびエチレンメタクリル酸共重合体のイオノマー；低分子量エチレンアクリル酸共重合体および低分子量エチレンアクリル酸共重合体のイオノマー；エチレンメタクリル酸のエステル；およびエチレンアクリル酸のエステルからなる物質のグループから選ばれる物質を含む。
【００１７】
本発明のある好ましい実施例では、トナーはエチレンメタクリル酸共重合体を含む。本発明のある好ましい実施例では、トナーはエチレンメタクリル酸共重合体のイオノマーを含む。本発明のある好ましい実施例では、トナーは低分子量エチレンアクリル酸共重合体を含む。本発明のある好ましい実施例では、トナーは低分子量エチレンアクリル酸共重合体のイオノマーを含む。本発明のある好ましい実施例では、トナーはエチレンメタクリル酸のエステルを含む。本発明のある好ましい実施例では、トナーはエチレンアクリル酸のエステルを含む。
【００１８】
さらにまたは代わりに、接着剤はスチレンアクリル酸共重合体；ポリアミド；およびエチレンアクリルエステル無水マレイン酸三量体からなる物質のグループから選ばれる物質を含む。本発明のある好ましい実施例では、接着剤はスチレンアクリル酸共重合体を含む。本発明のある好ましい実施例では、接着剤はポリアミドを含む。本発明のある好ましい実施例では、接着剤はエチレンアクリルエステル無水マレイン酸三量体を含む。
【００１９】
本発明の好ましい実施例にしたがって、基体と、基体に接着された箔の層と、メタクリル共重合体樹脂、ポリエステル、ポリカーボネートおよびポリ塩化ビニールからなる物質のグループから選ばれる物質から形成された箔を覆う層とを含む、像の領域を箔印刷するための印刷箔がさらに提供される。
【００２０】
本発明のある好ましい実施例では、箔を覆う層はメタクリル共重合体樹脂を含む。本発明のある好ましい実施例では、箔を覆う層はポリエステルを含む。本発明のある好ましい実施例では、箔を覆う層はポリカーボネートを含む。本発明のある好ましい実施例では、箔を覆う層はポリ塩化ビニールを含む。
【００２１】
発明は添付図面を参照して読まれる好ましい実施例の以下の記述からより明確に理解されるだろう。図において、１つ以上の図に現れる同一の構造、要素またはパーツは、一般に、それらが現れる図のすべてに同じ数字が付けられる。構成要素の寸法および図に示された特徴は説明の便利と明快のために選ばれ、大きさを示す必要性はない。
【００２２】
好ましい実施例の記述
図１は本発明の好ましい実施例にしたがって、箔印刷されるべきであるトナーで紙２２に印刷されたオウム２０の像を図式的に示す。オウム２０の像は様々な境界を接する色領域２４に仕切られる。境界を接する色領域２４内の文字は領域が印刷される特定の色トナーを表す。例えば、図１に示された文字Ｙ、Ｒ、Ｂ、Ｏはそれぞれ明るい黄色、赤、青およびオレンジのトナーを表す。トナーは溶解温度Ｔ１を有する。肩の羽の色領域２６と尾の羽の色領域２８は、発明の好ましい実施例において虹色に輝いた金属緑色で箔印刷されるべきであり、Ｔ１よりも低い溶解温度Ｔ２を有して文字ＡＤにより表される箔接着剤で印刷される。
【００２３】
本発明の好ましい実施例において、トナーはＬａｎｄａ他の米国特許５,４０７,７７１に記述されたような液体トナーである。望ましくは、デュポンにより製造され、商品名Ｎｕｃｒｅｌ６９９のもとで販売されるエチレンメタクリル酸共重合体を含む。Ｎｕｃｒｅｌ６９９は略１１０℃−l２０℃の間の溶解温度Ｔ１を有する。望ましくはトナーは商品名ＥＩ-Ｍａｒｋ３.０およびＥＩ-Ｍａｒｋ３.１の下でオランダのＩｎｄｉｇｏ Ｎ.Ｖ.によってに生産され販売されるトナーである。本発明により使用に適した他のトナーは、商品名ＮＵＣＲＥＬ樹脂５９９と９２５の下でデュポンにより販売されるエチレンメタクリル酸低共重合体、および商品名ＳＵＲＬＹＮの下でデュポンにより販売されるそれらのイオノマーに基づいている。また、これらの物質のエステルを使用することができる。
【００２４】
望ましくは、トナーより低い溶解温度を有するこれらのトナーと使用される箔接着剤は、ＥＬＦ Ａｔｏｃｈｅｍによって製造されＬｏｔａｄｅｒ ８２００という商品名で販売されるエチレンアクリルエステル無水マレイン酸三量体を含む。Ｌｏｔａｄｅｒ ８２００はほぼ１００℃の溶解温度Ｔ２を有する。
【００２５】
箔接着剤の量を調合するため、エクソンによって製造されたＩｓｏｐａｒ−Ｌの１８００ｇとＬｏｔａｄｅｒ ８２００の１２００ｇが略１４０℃に予熱された４ガロンサイズロス二重遊星ミキサーにかけられる。ミキサーの攪拌速度は攪拌速度６に設定されて、負荷された物質は混合物が略１１８℃の温度に達するまで略１．５時間攪拌される。混合物が略１１８℃に達するとき、攪拌速度は攪拌速度３に減速され、混合物は混合物の温度が略４０℃に達するまでおよそ３時間空気ファンで冷却される。１１５０ｇの混合物、２.３ｇのアルミニウムステアリン酸塩(Ｒｉｅｄｅｌ ｄｅ Ｈａｅｎ製)および１１４７.７ｇのＩｓｏｐａｒ−Ｌが、次におよそ２６時間４０℃で３/１６” 炭素鋼ボールで負荷された１Ｓ摩擦機（Ｕｎｉｏｎ Ｐｒｏｃｅｓｓ製）で２５０rpmで一緒に摩擦される。摩擦された混合物は、箔接着剤を提供するために、混合物対分散剤の重量比略４％でＩｓｏｐａｒ−Ｌのような無極性の液体に分散される。
【００２６】
また、本発明の好ましい実施例によると、Ｌｏｔａｄｅｒ ８２００がＬｏｔａｄｅｒ ５５００かＬｏｔａｄｅｒ ６２００/５５００に取り替えられて上で説明されたそれと同様の手順を用いることにより箔接着剤が準備されることができる。本発明に使用するに適する接着剤はまた、エチレンアクリル酸低分子量共重合体ＡＣ５４０およびＡＣ５１２０（Ａｌｌｉｅｄ Ｓｉｇｎａｌ）またはそれらの低分子量イオノマーＡＣ２９３または２９５（Ａｌｌｉｅｄ Ｓｉｇｎａｌ）、エチレンメタクリル酸（エステル）、およびエチレンアクリル酸共重合体のエステルを使用して同様に製造されることができる。
【００２７】
肩および尾の羽領域２６と２８の虹色に輝いた緑色を箔印刷するために、虹色に輝いた緑色の箔を有する印刷箔（示されない）がオウム２０の像に押圧され、技術で知られた方法を使用して、温度Ｔ３に加熱され、ここにＴ２< Ｔ３<Ｔ１の関係を満たす。温度Ｔ３では、肩および尾の羽領域２６と２８に印刷された箔接着剤ＡＤは溶解しかつ印刷箔の上で虹色に輝いた緑色に貼り付く。溶解温度Ｔ１ > Ｔ３を有するトナーは溶解せず、したがって虹色に輝いた緑色の箔に貼り付かない。印刷箔がオウム２０の像から取り除かれるとき、虹色に輝いた緑色は実質的に肩および尾の羽の領域２６と２８のみを覆う。図２は本発明の好ましい実施例にしたがって、箔印刷の後図１で示されたオウム２０の像を図式的に示す。虹色に輝いた緑色は陰影によって表され、肩および尾の羽の領域２６と２８のみを覆う。
【００２８】
図３Ａは、本発明の好ましい実施例にしたがって、印刷箔３４を使用している虹色に輝いた緑色で箔印刷されているオウム２０の像の部分３２の断面図３０を図式的に示す。断面図は図２で示される太い線３６に沿って取られる。印刷箔３４は、虹色に輝いた緑色の箔の層４０が好ましくは技術でよく知られた方法を使用して堆積される薄い基体３８を含む。ブロック矢印４４は印刷箔３４が像部分３２に押圧される圧力を図式的に表す。印刷箔３４は数字の３４以外に括弧で示された温度Ｔ３に加熱される。
【００２９】
オウム２０の像部分３２は、本発明の好ましい実施例にしたがって、トナーＢで印刷されるオウム２０が印刷される紙２０の領域４６、および接着剤ＡＤで印刷される領域４８を含む。トナーＢは数字４６以外に括弧で示される溶解温度Ｔ１(Ｔ３よりも高い)を有する。接着剤ＡＤは数字４８以外に括弧で示された溶解温度Ｔ２(Ｔ３よりも低い)を有する。図３Ｂは像部分３２への箔の転写にしたがってオウム２０の像部分３２から部分的に取り除かれた印刷箔を図式的に示す。箔接着剤ＡＤに押圧された箔層４０の一部４０'は印刷箔基体３８から分離して、箔接着剤ＡＤに接着される。本発明の好ましい実施例によると、箔は実質的にトナーＢに接着されない。
【００３０】
また、本発明の好ましい実施例にしたがって、たとえ接着剤ＡＤがトナーより高い溶解温度を有するとしても、オウム２０はトナーに箔の接着を防ぐ貼り付かない層で覆われたその箔を有する印刷箔を使用して箔印刷されることができる。望ましくは、箔接着剤ＡＤは、肩の羽色領域２６および尾の羽色領域２８に乾いたゼログラフィプロセスで適用される。望ましくは接着剤は略１６０℃の溶解温度を有するスチレンアクリル酸共重合体である。これは粉末トナーか液体トナーの形であるかもしれない。粉末の形のとき、望ましくは粉末は技術で知られた方法により準備された無色の粉末である。また、本発明で使用に適した他の接着剤は上述したようにポリアミドまたはＬｏｔａｄｅｒ５５００、６２００/５５００または８２００を使用して形成することができる。
【００３１】
望ましくは、接着剤には接着するが像のトナーへの箔の接着を阻止する貼り付かない層はデュポンにより製造され商品名Ｅｌｖａｃｉｔｅ ２０１４、２０１６、２０４３および２０４４の下で販売されるメタクリル共重合体樹脂の族の１つから形成される。また、本発明の好ましい実施例に従った貼り付かない層はポリエステル、ポリカーボネート、およびポリ塩化ビニールを使用して形成することができる。
【００３２】
好ましくは略１６０℃よりわずかに高い作動温度において、例えば、スチレンアクリル酸共重合体が接着剤として使用され、箔が領域２６と２８に箔を転写するために加熱されるとき、色領域２４に印刷されたトナーが溶解する。しかしながら、その作動温度で、箔が肩の羽領域２６と尾の羽領域２８に印刷箔から転写される時間中、トナーは粘性であり実質的に流動しない。その結果、箔印刷プロセス中オウムの像が受ける熱と圧力は像の品質を実質的に低下させない。
【００３３】
本発明の好ましい実施例にしたがって、貼り付かない層で使用される色領域２４に印刷されるトナーは、上で参照されたＩｎｄｉｇｏ Ｎ.Ｖ. トナーＥＩ-Ｍａｒｋ３.０とＥＩ-Ｍａｒｋ３.１のようなＮｕｃｒｅｌ ６９９に基づくトナーである。本発明で使用に適した他のトナーは、エチレンメタクリル酸共重合体(商品名ＮＵＣＲＥＬ樹脂５９９と９２５の下でデュポンによって販売される)とそのイオノマー(商品名ＳＵＲＬＹＮの下でデュポンによって販売される); 低分子量エチレンアクリル酸共重合体(Ａｌｌｉｅｄ Ｓｉｇｎａｌ Ｉｎｃ．による商品名ＡＣ５４０およびＡＣ５１２０)およびそれらのイオノマー(Ａｌｌｉｅｄ Ｓｉｇｎａｌ Ｉｎｃ．による商品名ＡＣＲＹＮ２９３および２９５)；およびそれらの物質のエステルに基づく。
【００３４】
図４Ａと４Ｂは、本発明の好ましい実施例にしたがって、貼り付けられない層を含む印刷箔５２を使用して虹色に輝いた緑色で箔印刷されたオウム２０の像の、図３Ａと３Ｂに示された部分３２の断面図５０を図式的に示す。図４Ａおよび４Ｂにおいて、図３Ａおよび３Ｂと異なり、部分３２の領域４８を覆う箔接着剤ＡＤは、部分３２の領域４６を覆うトナー Ｂの溶解温度Ｔ１よりも高い溶解温度Ｔ２を有する。
【００３５】
印刷箔５２は薄い基体３８と虹色に輝いた緑色の箔の層４０を含む。箔層４０は、本発明の好ましい実施例にしたがって、オウム２０を印刷するのに使用されるトナーに貼り付かない非貼付物質の層４２で覆われる。ブロック矢印４４は印刷箔５２が像部分３２に押圧される圧力を図式的に表す。印刷箔はＴ２より高い、望ましくはすこし高い温度Ｔ３に加熱される。したがって温度Ｔ１、Ｔ２およびＴ３はＴ１< Ｔ２ <Ｔ３の関係を満足する。温度Ｔ３でトナーＢは柔らかくなりかつ溶解するが、非貼付層４２に貼り付かない。したがって温度Ｔ３で、トナーＢの粘性は、箔印刷プロセス中トナーＢが実質的に流動しないように十分高い。
【００３６】
図４Ｂは像部分３２へ箔の転写にしたがってオウム２０の部分３２から部分的に除去される印刷箔５２を図式的に示す。箔接着剤ＡＤに印刷された非貼付層４２の一部４２'が接着剤ＡＤに接着し、印刷箔基体３８から分離された箔層４０の一部４０'を“それと共に担持”する。本発明の好ましい実施例によると、非貼付層４２の部分およびしたがって箔層４０のどんな部分もトナーＢに接着されない。
【００３７】
本願の記述と請求項において、各動詞“含むcomprise”、“含むinclude”、“有するhave”およびその変化は、動詞の目的語または複数の目的語が動詞の主語または複数の主語の部材、構成要素、要素または部品の完全な一覧記載の必要性がないことを示すために使用される。
【００３８】
本発明は、それの一例として提供されかつ発明の範囲を制限しないように意図された好ましい実施例の詳細な記述を使用して説明された。説明された好ましい実施例は発明のすべての実施例で必要とされるすべてではない。本発明の幾つかの実施例はいくつかの特徴、または特徴の可能な組み合わせのみに利用する。記述された本発明の実施例、および記述された実施例で注意される特徴の異なった組み合わせを含んでいる本発明の実施例の変形は技術者に思い浮かぶであろう。発明の範囲は以下の請求項でのみ制限される。
【図面の簡単な説明】
【図１】  本発明の好ましい実施例にしたがって、虹色に輝く緑色の金属色で箔印刷されるその翼と尾の羽をもつようにトナーを使用して印刷されたオウムの概要の像を示す。
【図２】  本発明の好ましい実施例にしたがって箔印刷の後の図１に示されたオウムを図式的に示す。
【図３Ａ】  本発明の好ましい実施例にしたがって、図１および２に示されたオウムを箔印刷する図式的断面図を示す。
【図３Ｂ】  本発明の好ましい実施例にしたがって、図１および２に示されたオウムを箔印刷する図式的断面図を示す。
【図４Ａ】  本発明の他の好ましい実施例にしたがって、図１および２に示されたオウムを箔印刷する図式的断面図を示す。
【図４Ｂ】  本発明の他の好ましい実施例にしたがって、図１および２に示されたオウムを箔印刷する図式的断面図を示す。
【符号の説明】
２６…肩の羽の色領域  ２８…尾の羽の色領域  ３４…印刷箔  ３２…オウムの像の部分  ３８…薄い基体  ４０…虹色に輝いた緑色箔の層  ４８…接着剤で印刷された領域  ４２…非貼付物質の層
【図１】
0004527923.tif 000002
【図２】
0004527923.tif 000003
【図３Ａ】
0004527923.tif 000004
【図３Ｂ】
0004527923.tif 000005
【図４Ａ】
0004527923.tif 000006
【図４Ｂ】
0004527923.tif 000007